(57)【要約】      （修正有）【課題】はんだ接合時の濡れ性に優れ、かつ、接合後の洗浄が不要なはんだ用フラックス、及び、このはんだ用フラックスを用いたはんだペーストを提供する。【解決手段】はんだ用フラックスとして、フラックス主成分を３５〜７０質量％、活性剤を５〜３０質量％、不飽和脂肪酸アミドを５〜１５質量％、有機溶剤を２０５０質量％含み、フラックス主成分が、ロジン、変性ロジン、アビエチン酸及び変性アビエチン酸の群から選択される少なくとも１種であり、フラックス全体の酸価が１００〜２００ｍｇＫＯＨ/ｇであるもの。フラックス主成分は、軟化点が７０〜１７０℃であり、酸価が１００〜２００ｍｇＫＯＨ／ｇであり、活性剤が２−フェニルコハク酸、コハク酸、アジピン酸及びステアリン酸から選ばれた少なくとも一種であるはんだ用フラックス。【選択図】なし【特許請求の範囲】
【請求項１】
フラックス主成分を３５質量％以上７０質量％未満、活性剤を５質量％以上３０質量％未満、不飽和脂肪酸アミドを５質量％以上１５質量％未満含み、
前記フラックス主成分は、ロジン、変性ロジン、アビエチン酸および変性アビエチン酸の群から選択される少なくとも１種であり、
酸価が１００ｍｇＫＯＨ／ｇ以上２３０ｍｇＫＯＨ／ｇ未満である、
はんだ用フラックス。
【請求項２】
前記フラックス主成分は、軟化点が７０℃〜１７０℃であり、かつ、酸価が１００ｍｇＫＯＨ／ｇ〜２００ｍｇＫＯＨ／ｇである、請求項１に記載のはんだ用フラックス。
【請求項３】
前記活性剤は、２−フェニルコハク酸、コハク酸、アジピン酸およびステアリン酸の群から選択される少なくとも１種である、請求項１または２に記載のはんだ用フラックス。
【請求項４】
前記不飽和脂肪酸アミドは、オレイン酸アミド、エライジン酸アミドおよびエルカ酸アミドの群から選択される少なくとも１種である、請求項１〜３のいずれかに記載のはんだ用フラックス。
【請求項５】
有機溶剤を２０質量％以上５０質量％未満さらに含み、該有機溶剤は、２００℃〜３００℃の範囲の沸点を有する、請求項１〜４のいずれかに記載のはんだ用フラックス。
【請求項６】
レオメータで測定した、２５℃、せん断速度１０／ｓにおけるせん断粘度が、１×１０2Ｐａ・ｓ以上、１×１０5Ｐａ・ｓ未満である、請求項１〜５のいずれかに記載のはんだ用フラックス。
【請求項７】
請求項１〜６のいずれかに記載のはんだ用フラックスを５質量％〜２０質量％、はんだ粉末を８０質量％〜９５質量％含有する、はんだペースト。
【発明の詳細な説明】
【技術分野】
【０００１】
本発明は、はんだ接合に用いる、はんだ用フラックスおよびこのはんだ用フラックスを用いたはんだペーストに関する。
【背景技術】
【０００２】
プリント回路基板に回路素子を実装する方法としては、はんだ浴にプリント基板の下面を浸すフロー法や、プリント回路基板上に、はんだペースト（はんだ粉末にフラックスを加えて適当な粘度に調整したもの）を印刷し、その上に回路素子を載置した後、はんだを加熱溶融するリフロー法などが挙げられる。いずれの方法においても、母材表面の酸化膜を除去するとともに、母材およびはんだの酸化を防止し、かつ、はんだ表面の濡れ性を良好にするために、フラックスの使用が必須とされている。
【０００３】
基板実装用のフラックスとしては、主として、ロジン、変性ロジン、合成樹脂などを主材として用いた樹脂系のフラックスが用いられる。主材のみでは活性力が弱いため、フラックスには、通常、有機酸や有機ハロゲン化合物などの活性剤が添加される。多量の活性剤が添加された活性フラックスでは、はんだ接合後のフラックス残渣と母材との錯化物生成反応により、母材または導体が腐食されてしまうという問題があり、はんだ接合後にフラックス残渣をフロン系洗浄液で洗浄し、除去することが必要とされる。
【０００４】
しかしながら、近年、環境保護の観点から、フロン系洗浄液の使用が規制されており、アルコール系、水系または準水系、代替フロン系の洗浄液によって洗浄する技術や、無洗浄型のフラックスの開発が盛んに行われている。ただし、アルコール系洗浄液には、引火点が低く、安全性に問題があり、水系または準水系洗浄液には、排水処理や微細部分の乾燥が困難であるという問題があり、また、代替フロン系洗浄液には、コストが高く、その用途が限られるという問題がある。このため、現在では、無洗浄型のフラックスの開発が主流となっている。
【０００５】
たとえば、特許文献１には、アクリル系樹脂とともに、酸価および軟化点の両方において高水準と低水準であって、その酸価および軟化点の両方において一致点がない２種類のロジン系樹脂を樹脂成分に用いた、フラックスが記載されている。また、特許文献２には、ロジンを主成分として、炭素数１４以上３０以下の直鎖飽和一塩基脂肪酸と、２価〜６価の多価アルコールとの縮合反応により得られ、示差熱曲線における極大ピークの温度が７０℃〜８５℃の範囲にあり、酸価が３ｍｇＫＯＨ／ｇ以下かつ水酸基価が５ｍｇＫＯＨ／ｇ以下であるエステルを添加した、フラックスが記載されている。これらのフラックスにより、はんだ接合後の洗浄が不要となるばかりでなく、接合部のボイドや割れを改善できるとされている。しかしながら、これらのフラックスには、母材に対する濡れ性が十分でなかったり、フラックス残渣が残存したりする問題がある。
【０００６】
これに対して、特許文献３には、ロジン系樹脂、活性剤および溶剤を少なくとも含有するフラックスにおいて、０．０５質量％〜１．０質量％の不飽和脂肪酸アミドを含有させたことを特徴とする液状フラックスが記載されている。このフラックスによれば、マイグレーションを十分に防止できるばかりでなく、フラックス残渣を絶縁被膜として有効に利用することができるとされている。しかしながら、このフラックスにも、フラックス残渣が残存するという問題がある。
【先行技術文献】
【特許文献】
【０００７】
【特許文献１】特開２００３−２６４３６７号公報
【特許文献２】特開２０１０−４６６８７号公報
【特許文献３】特許３７０２９６９号公報
【発明の概要】
【発明が解決しようとする課題】
【０００８】
本発明は、はんだ接合時の濡れ性に優れ、かつ、接合後の洗浄が不要なはんだ用フラックス、および、このはんだ用フラックスを用いたはんだペーストを提供することを目的とする。
【課題を解決するための手段】
【０００９】
本発明のはんだ用フラックスは、フラックス主成分を３５質量％以上７０質量％未満、活性剤を５質量％以上３０質量％未満、不飽和脂肪酸アミドを５質量％以上１５質量％未満含み、前記フラックス主成分は、ロジン、変性ロジン、アビエチン酸および変性アビエチン酸の群から選択される少なくとも１種であり、酸価が１００ｍｇＫＯＨ／ｇ以上２３０ｍｇＫＯＨ／ｇ未満であることを特徴とする。
【００１０】
前記フラックス主成分は、軟化点が７０℃〜１７０℃であり、かつ、酸価が１００ｍｇＫＯＨ／ｇ〜２００ｍｇＫＯＨ／ｇであることが好ましい。
【００１１】
前記活性剤は、２−フェニルコハク酸、コハク酸、アジピン酸およびステアリン酸の群から選択される少なくとも１種であることが好ましい。
【００１２】
前記不飽和脂肪酸アミドは、オレイン酸アミド、エライジン酸アミドおよびエルカ酸アミドの群から選択される少なくとも１種であることが好ましい。
【００１３】
有機溶剤を２０質量％以上５０質量％未満さらに含むことができ、該有機溶剤は、２００℃〜３００℃の範囲の沸点を有するものであることが好ましい。
【００１４】
また、本発明のはんだ用フラックスは、レオメータで測定した、２５℃、せん断速度１０／ｓにおけるせん断粘度が、１×１０2Ｐａ・ｓ以上、１×１０5Ｐａ・ｓ未満であることが好ましい。
【００１５】
本発明のはんだペーストは、前記はんだ用フラックスを５質量％〜２０質量％、はんだ粉末を８０質量％〜９５質量％含有することを特徴とする。
【発明の効果】
【００１６】
本発明によれば、はんだ接合時の濡れ性に優れ、かつ、接合後の洗浄が不要なはんだ用フラックス、および、このはんだ用フラックスを用いたはんだペーストを、容易に提供することができるため、その工業的意義はきわめて大きい。
【発明を実施するための形態】
【００１７】
本発明者らは、上記問題に鑑みて、無洗浄型のフラックスについて鋭意研究を重ねた結果、フラックス残渣の発生には、はんだ用フラックスの酸価が大きく関係していることを見出した。本発明者らは、この点についてさらに研究を重ねた結果、はんだ用フラックスを、ロジン、変性ロジン、アビエチン酸または変性アビエチン酸からなる主成分、活性剤、不飽和脂肪酸アミドおよび有機樹脂により構成し、これらの構成成分の含有量を所定範囲に制御するとともに、従来の無洗浄型のフラックスにおいて、５０ｍｇＫＯＨ／ｇ未満とされていたフラックス全体の酸価を、１００ｍｇＫＯＨ／ｇ以上２３０ｍｇＫＯＨ／ｇ未満の範囲に制御することにより、濡れ性を含むはんだ付け性を犠牲にすることなく、フラックス残渣に起因する母材または導体の腐食を効果的に防止することができるとの知見を得た。本発明は、この知見に基づき完成されたものである。
【００１８】
以下、本発明について、「１．はんだ用フラックス」と、「２．はんだペースト」に分けて説明する。
【００１９】
１．はんだ用フラックス
本発明のはんだ用フラックスは、フラックス主成分を３５質量％以上７０質量％未満、活性剤を５質量％以上３０質量％未満、不飽和脂肪酸アミドを５質量％以上１５質量％未満含み、フラックス主成分が、ロジン、変性ロジン、アビエチン酸および変性アビエチン酸の群から選択される少なくとも１種であり、酸価が１００ｍｇＫＯＨ／ｇ以上２３０ｍｇＫＯＨ／ｇ未満であることを特徴とする。このようなはんだ用フラックスを用いた場合、接合時の濡れ性を改善し、また、フラックス残渣の発生を抑制することができるため、接合後の洗浄作業が不要になる。
【００２０】
（１）構成成分
はじめに、本発明のはんだ用フラックスの構成成分である、フラックス主成分、活性剤、不飽和脂肪酸アミドおよび有機溶剤のそれぞれについて説明する。
【００２１】
（フラックス主成分）
本発明のはんだ用フラックスにおいては、ロジン、変性ロジン、ロジンの主成分であるアビエチン酸、および、これを変性した変性アビエチン酸からなる群から選択される少なくとも１種を主成分として採用する。これは、ロジン、変性ロジン、アビエチン酸および変性アビエチン酸は、その骨格にカルボキシル基を含んでおり、このカルボキシル基が、はんだ粉末の表面に形成された酸化物と反応することで、酸化被膜を除去することができるからである。
【００２２】
これらの中でも、軟化点が７０℃〜１７０℃、かつ、酸価が１００ｍｇＫＯＨ／ｇ〜２００ｍｇＫＯＨ／ｇの範囲にあるものが好ましい。軟化点が７０℃未満または酸価が１００ｍｇＫＯＨ／ｇ未満では、接合時にはんだ粉末の表面に形成された酸化被膜を除去しきれない場合がある。一方、軟化点が１７０℃を超えまたは酸価が２００ｍｇＫＯＨ／ｇを超えると、はんだ粉末とフラックス主成分との反応により、はんだペーストの粘度を含めた特性が経時的に劣化する場合がある。
【００２３】
具体的には、天然ロジン（軟化点：７６℃〜８５℃、酸価：１６７ｍｇＫＯＨ／ｇ〜１７５ｍｇＫＯＨ／ｇ）、重合ロジン（軟化点：９６℃〜９９℃、酸価：１５９ｍｇＫＯＨ／ｇ〜１６３ｍｇＫＯＨ／ｇ）、水素添加ロジン（軟化点：７４℃〜７５℃、酸価：１６０ｍｇＫＯＨ／ｇ〜１７０ｍｇＫＯＨ／ｇ）、アビエチン酸（軟化点：１２９℃〜１３７℃、酸価：１７９ｍｇＫＯＨ／ｇ〜１８２ｍｇＫＯＨ／ｇ）、ジヒドロアビエチン酸（軟化点：１５０℃〜１５５℃、酸価：１５４ｍｇＫＯＨ／ｇ〜１５８ｍｇＫＯＨ／ｇ）、デヒドロアビエチン酸（軟化点：１６０℃〜１６８℃、酸価：１７４ｍｇＫＯＨ／ｇ〜１７８ｍｇＫＯＨ／ｇ）などを好適に使用することができる。
【００２４】
フラックス主成分の含有量は、３５質量％以上７０質量％未満、好ましくは３５質量％以上６０質量％以下とすることが必要である。フラックス主成分の含有量が３５質量％未満では、はんだ用フラックスの酸価が１００ｍｇＫＯＨ／ｇ未満となるため、母材に対する濡れ性が不足する。一方、７０質量％以上では、有機溶媒に完全に溶解できなかったり、はんだ用フラックスの酸価が２３０ｍｇＫＯＨ／ｇ以上となり、接合後において、過剰なフラックスが残留し、母材や導体が腐食するおそれがある。また、せん断粘度が１×１０5Ｐａ・ｓ以上ときわめて高粘度となってしまう。
【００２５】
（活性剤）
活性剤としては、上述したフラックス主成分との組み合わせにより、はんだ用フラックスの酸価を１００ｍｇＫＯＨ／ｇ以上２３０ｍｇＫＯＨ／ｇ未満の範囲に制御することができるものであれば、特に限定されることはない。しかしながら、フラックス主成分のみで十分な活性力を得ることは現実的ではないため、活性剤として、２−フェニルコハク酸、コハク酸、アジピン酸、ステアリン酸の群から選択される少なくとも１種を使用することが好ましい。
【００２６】
活性剤の含有量は、５質量％以上３０質量％未満、好ましくは５質量％以上２０質量％以下とすることが必要である。活性剤の含有量が５質量％未満では、はんだ用フラックスの酸価が１００ｍｇＫＯＨ／ｇ未満となるため、母材に対する濡れ性が不足する。一方、３０質量％以上では、はんだ用フラックスの酸価が２３０ｍｇＫＯＨ／ｇ以上となり、接合後において、過剰なフラックスが残留し、母材や導体が腐食するおそれがある。また、２５℃におけるせん断粘度が１×１０5Ｐａ・ｓ以上ときわめて高粘度となってしまう。
【００２７】
（不飽和脂肪酸アミド）
不飽和脂肪酸アミドは、はんだ用フラックスの粘度特性を向上させるために添加される成分である。すなわち、長鎖の脂肪酸である不飽和脂肪酸がフラックスに添加されると、分子内でカルボキシル基同士が水素結合性のゲルを形成し、これにより、はんだ用フラックスにチクソトロピー性（粘度が経時的に変化する性質）が付与されることとなる。
【００２８】
このような不飽和脂肪酸アミドとしては、その炭素数が１７〜２３の範囲にあるものを使用することが好ましく、具体的には、オレイン酸アミド（炭素数：１８）、エライジン酸アミド（炭素数：１８）、エルカ酸アミド（炭素数：２２）の群から選択される少なくとも１種を使用することがより好ましい。不飽和脂肪酸アミドの炭素数が１７未満では、分子内で水素結合が生じ難くなるという問題がある。一方、炭素数が２３を超えると、過剰なゲルが生成し、フラックスが高粘度化しやすくなるという問題がある。
【００２９】
不飽和脂肪酸アミドの含有量は、５質量％以上１５質量％未満、好ましくは５質量％以上１０質量％以下とすることが必要である。不飽和脂肪酸アミドの含有量が５質量％未満では、プリント回路基板の使用時におけるヒートサイクルにより、絶縁被膜を構成するフラックス残渣にクラックが発生しやすくなってしまう。一方、１５質量％以上では、フラックス残渣に埃などの吸湿性異物が付着しやすくなり、絶縁被膜の強度の経時的劣化が顕著となる。
【００３０】
（有機溶剤）
本発明のはんだ用フラックスにおいて、フラックスのペースト化を容易にするため、有機溶剤が含まれることが好ましい。この有機溶剤は、特に限定されることはなく、公知の有機溶剤を使用することができるが、フラックス主成分や活性剤を容易に溶解することができる極性溶剤であり、かつ、はんだ粉末と混合することにより得られるはんだペーストを、はんだ接合に使用可能な粘度に溶解できる高沸点溶剤、具体的には、２００℃〜３００℃の範囲に沸点を有する有機溶剤を使用することが好ましい。沸点が２００℃未満では、はんだペーストの製造中に蒸発してしまう場合がある。一方、３００℃を超えると、はんだ溶融後も残存し、導電性を阻害する場合がある。このような有機溶剤としては、ジエチレングリコールモノヘキシルエーテル、ジエチレングリコールモノブチルエーテル、ジエチレングリコールモノフェニルエーテル、エチレングリコールモノフェニルエーテル、ジプロピレングリコール、ジエチレングリコールブチルメチルエーテルなどを挙げることができる。
【００３１】
有機溶剤の含有量は、好ましくは２０質量％以上５０質量％未満、より好ましくは２５質量％以上４５質量％以下とする。有機溶剤の含有量が２０質量％未満では、はんだ用フラックスの構成成分を均一に混合することが困難となる。一方、５０質量％以上では、フラックスを塗布した際にダレが発生しやすくなるという問題がある。
【００３２】
（その他の添加剤）
本発明のはんだ用フラックスには、上述した構成成分のほかに、必要に応じて、表面保護剤や仮止め接着性を向上させる成分を添加することができる。具体的には、表面保護剤としては、シランカップリング剤や界面活性剤などを、仮止め用接着性を向上させる成分としては、リン酸系（メタ）アクリルモノマーやトリアジンジチオール系モノマーなどを添加することができる。
【００３３】
また、本発明のはんだ用フラックスでは、はんだペーストとした際のレオロジーコントロール剤として、カオリン、タルク、シリカ、アエロジル、有機ベントナイト、硬化ひまし油などのチクソ剤を使用することができる。
【００３４】
また、本発明のはんだ用フラックスでは、ヒートサイクルでの耐割れ性を向上させるためにロジン成分に添加または代替する材料として、熱可塑性樹脂を使用することができる。具体的には、ポリアミド、ブタジエン、イソプレン、スチレン、アクリル酸もしくはそのエステル、メタクリル酸もしくはそのエステル、エチレンなどの重合体、または、これらの２種以上からなる共重合体を使用することもできる。
【００３５】
添加剤の含有量は、好ましくは０．１質量％以上１０質量％未満、より好ましくは１質量％以上９質量％未満とする。添加剤の含有量が０．１質量％未満では、その効果を発揮することができない。一方、１０質量％を超えると、他の構成成分の含有量との関係で、所望の特性を得ることができなくなる場合がある。
【００３６】
（２）はんだ用フラックスの製造方法
次に、本発明のはんだ用フラックスの製造方法について説明をする。
【００３７】
本発明のはんだ用フラックスの製造方法は、フラックス主成分を３５質量％以上７０質量％未満、活性剤を５質量％以上３０質量％未満、不飽和脂肪酸アミドを５質量％以上１５質量％未満、または、これらに加えて、有機溶剤を２０質量％以上５０質量％未満、表面保護材などの添加剤を０．１質量％以上１０質量％未満秤量し、これらの構成成分が均一となるまで混合する。この際の混合手段は、特に限定されることはないが、自公転ミキサ、ホモジナイザ、ヘイシェルミキサなどを用いて混合することが好ましい。なお、構成成分を均一に混合する観点から、最初に固体成分のみを混合した後、有機溶剤を加えて、さらに混合することが好ましい。このような方法であれば、はんだ用フラックスの酸価を、１００ｍｇＫＯＨ／ｇ〜２３０ｍｇＫＯＨ／ｇの範囲に、容易に制御することができる。
【００３８】
（３）特性
（酸価）
本発明では、各構成成分の種類および含有量を上述のように調製することにより、はんだ用フラックスの酸価を、１００ｍｇＫＯＨ／ｇ以上２３０ｍｇＫＯＨ／ｇ未満に制御していることを特徴とする。なお、酸価とは、はんだ用フラックス１ｇ中に含まれる遊離脂肪酸を中和するのに要する水酸化カリウム（ＫＯＨ）の質量（ｍｇ）を意味する。はんだ用フラックスの酸価をこのような範囲に制御することにより、はんだ接合時の濡れ性を向上させることができ、また、フラックス残渣の発生量を抑制し、かつ、発生した微量のフラックス残渣については絶縁被膜として有効に利用することができるため、フラックス残渣に起因する導体や母材の腐食を効果的に防止することができる。
【００３９】
はんだ用フラックスの酸価は、１００ｍｇＫＯＨ／ｇ以上２３０ｍｇＫＯＨ／ｇ未満、好ましくは１００ｍｇＫＯＨ／ｇ以上１８０ｍｇＫＯＨ／ｇ以下に制御することが必要となる。酸価が１００ｍｇＫＯＨ／ｇ未満では、はんだを十分に活性化することができないため、母材に対する濡れ性が不足し、電子部品と配線基板の導電性が損なわれてしまう。一方、２３０ｍｇＫＯＨ／ｇ以上では、はんだ粉末とフラックスとの反応を抑制することができず、接合後にフラックスが過剰に残留し、母材の腐食などの不具合が生じるため、アルコールや水などを用いた洗浄が必要となる。なお、酸価は、はんだ付用フラックス試験方法（ＪＩＳ  Ｚ  ３１９７）に基づき、求めることができる。
【００４０】
（せん断粘度）
本発明のはんだ用フラックスは、コーンプレート（０．５°、２５ｍｍ）を使用したレオメータを用いて、２５℃、せん断速度１０／ｓの条件で測定した場合のせん断粘度が、好ましくは１×１０2Ｐａ・ｓ以上１×１０5Ｐａ・ｓ未満、より好ましくは５×１０2Ｐａ・ｓ以上６×１０3Ｐａ・ｓ以下の範囲にある。せん断粘度が１×１０2Ｐａ・ｓ未満では、はんだ粉末と混合し、はんだペーストを構成した場合に、はんだ粉末とはんだ用フラックスとが分離するおそれがある。一方、１×１０5Ｐａ・ｓ以上では、はんだペーストの流動性が低下し、接合強度が低下するおそれがある。
【００４１】
２．はんだペースト
最後に、本発明のはんだ用フラックスを用いたはんだペーストについて説明する。
【００４２】
（１）はんだ粉末
本発明のはんだ用フラックスと混合する、はんだ粉末の合金成分は特に限定されることはなく、公知のものを使用することができる。たとえば、Ｐｂ−Ｓｎ系合金はんだ、Ｂｉ−Ｚｎ系合金はんだやＳｎ−Ａｇ系合金はんだなどのＰｂフリーはんだ、または、これらのはんだ合金に、Ｃｕ、Ｂｉ、Ｉｎ、Ａｌなどを添加したものを使用することができる。
【００４３】
はんだ粉末の平均粒径は、１μｍ以上１００μｍ以下の範囲にあることが好ましく、５０μｍ以下のものがより好ましい。はんだ粉末の平均粒径が１μｍ未満では、はんだ用フラックスとの混合時に、はんだ粉末が凝集してしまうおそれがある。一方、１００μｍを超えると、接合時に２種材料間に樹脂を含んだ新たな導電層が形成されてしまうため、導電性が低下するおそれがある。
【００４４】
（２）混合比
本発明のはんだペーストは、５質量％〜２０質量％、好ましくは１０質量％〜１５質量％のはんだ用フラックスと、８０質量％〜９５質量％、好ましくは８５質量％〜９０質量％のはんだ粉末とから構成され、はんだ用フラックスとして、本発明のはんだ用フラックスを使用することを特徴とする。はんだ用フラックスおよびはんだ粉末の混合比をこのような範囲に制御することにより、得られるはんだペーストの接合時における濡れ性を優れたものとすることができる。また、フラックス残渣を、絶縁被膜として利用することができるため、母材の腐食を効果的に防止することができる。
【００４５】
なお、はんだ用フラックスとはんだ粉末の混合方法は、特に限定されることなく、公知の方法を採用することができ、たとえば、自公転ミキサ、ホモジナイザ、ヘイシェルミキサなどにより混合することができる。
【００４６】
（３）特性
本発明のはんだペーストは、本発明のはんだ用フラックスを使用しているため、接合時における濡れ性に優れる。具体的には、本発明のはんだ用フラックスと、Ｓｎ／Ａｇ／Ｃｕからなるはんだ粉末を混合することにより、はんだペーストを構成し、これを加熱溶融した場合の母材との接触角を、好ましくは８０°以上、より好ましくは８５°以上とすることができる。また、本発明のはんだペーストを用いて導体と母材を接合した場合には、フラックス残渣の発生が効果的に抑制され、フラックス残渣に起因する母材または導体の腐食を効果的に防止することができる。
【実施例】
【００４７】
以下、実施例を用いて、本発明をさらに詳細に説明する。
【００４８】
（実施例１〜１５、比較例１〜７）
はんだ用フラックスとして、表１に記載されるフラックス主成分、活性剤、不飽和脂肪酸アミド、有機溶剤および添加剤を用意した。これらの構成成分を表２に記載されるように調製し、はんだ用フラックスを得た。これらのはんだ用フラックスに対して、酸価の測定、せん断粘度の測定、および、はんだ浸漬後の外観評価を行った。
【００４９】
［酸価の測定］
酸価の測定は、ＪＩＳ  Ｚ  ３１９７に準拠し、次の通り測定した。
【００５０】
はじめに、はんだ用フラックス３．７５ｇを、２−プロパノール（関東化学株式会社製）１００ｍＬに溶解し、測定用フラックス溶液を調製した。次に、この測定用フラックス溶液に、指示薬としてフェノールフタレイン／メタノール溶液を３滴添加した。これを、０．１ｍＬ／Ｌの水酸化カリウムエタノール溶液で滴定し、３０秒以上撹拌しても指示薬の赤色が消失しなかったときを終点とした。そして、この滴定に要した水酸化カリウムの量から、はんだフラックス１ｇ当たりの酸価を算出した。
【００５１】
［せん断粘度の測定］
せん断粘度測定は、コーンプレート（０．５°、２５ｍｍ）を使用したレオメータ（AntonPaar社製、ＭＣＲ５０１）を用いて、２５℃、せん断速度１０／ｓの条件で測定した。
【００５２】
［はんだ浸漬後の外観評価］
はんだ浸漬後の外観評価は、実施例１〜１５および比較例１〜７のはんだ用フラックスを、それぞれ母材（銅製）に塗布し、９０℃で予熱した後、Ｓｎ−Ａｇ−Ｃｕ系合金はんだを、はんだ浴温度：２４５℃、浸漬時間：３秒の条件ではんだ付けをした後、母材表面の腐食およびフラックス残渣の有無を目視で確認し、この結果、腐食およびフラックス残渣がない場合を「○（良）」、腐食またはフラックス残渣が確認された場合を「×（不良）」と評価した。
【００５３】
［濡れ性の評価］
濡れ性の評価は、光学顕微鏡によって、はんだペーストの接触角を観察することにより行った。この結果、はんだペーストの接触角が８０°以上であったものを「○（良）」、８０°未満であったものを「不良（×）」として評価した。
【００５４】
【表１】
2015080814.tif 000002
【００５５】
【表２】
2015080814.tif 000003
【００５６】
【表３】
2015080814.tif 000004
【００５７】
［総合評価］
実施例１〜１５のはんだ用フラックスは、酸価およびせん断粘度のいずれもが、本発明に規定する範囲内にあり、また、浸漬後において、母材の腐食やフラックス残渣は確認されなかった。すなわち、これらのはんだ用フラックスは、優れた濡れ性を有し、かつ、接合後の洗浄が不要であると評価することができる。
【００５８】
これに対して、比較例１および２は、フラックス主成分の含有量が本発明の範囲にない例である。比較例１では、フラックス主成分の含有量が少なすぎたため、酸価が１００ｍｇＫＯＨ／ｇ未満となり、濡れ性が不足し、母材の腐食を防止することができなかった。また、比較例２では、フラックス主成分の含有量が多すぎたため、有機溶剤にフラックス主成分が完全に溶解せず、はんだ用フラックスを調製することができなかった。
【００５９】
比較例３および４は、活性剤の含有量が本発明の範囲にない例である。比較例３では、活性剤を含有しなかったため、酸価が１００ｍｇＫＯＨ／ｇ未満となり、濡れ性が不足し、母材の腐食を防止することができなかった。また、比較例４では、活性剤の含有量が多すぎたため、フラックス残渣が発生した。
【００６０】
比較例５および６は、不飽和脂肪酸アミドの含有量が本発明の範囲にない例である。比較例５では、不飽和脂肪酸アミドの含有量が少なすぎたため、フラックス残渣が発生した。また、比較例６では、不飽和脂肪酸アミドの含有量が多すぎため、有機溶剤に不飽和脂肪酸アミドが完全に溶解せず、はんだ用フラックスを調製することができなかった。
【００６１】
比較例７は、フラックス主成分として本発明に規定するもの以外を使用した例であり、有機溶剤にフラックス主成分が完全に溶解せず、はんだ用フラックスを調製することができなかった。